СЫРЬЕВАЯ СМЕСЬ ДЛЯ ПОЛУЧЕНИЯ ИСКУССТВЕННОГО ИЗУМРУДА
CRUDE MIXTURE FOR MAKING ARTIFICIAL EMERALD

Изобретение касается получения искусственных камней и минералов.
Известна сырьевая смесь для получения искусственного изумруда, включающая, вес.ч: зеленое тарное стекло 56-62; свинцовый глет 2-3; соду 11-13; буру 7-8; селитру 1-3; углекислый хром 1/3-2/3 [1].
Задача изобретения состоит в упрощении технологии получения искусственного изумруда.
Технический результат достигается тем, что сырьевая смесь для получения искусственного изумруда, включающая зеленое тарное стекло, свинцовый глет, углекислый хром, дополнительно содержит окись меди при следующем соотношении компонентов, вес.ч: зеленое тарное стекло 84,5-89,5; свинцовый глет 10-15; углекислый хром 0,2-0,3; окись меди 0,2-0,3.
Для получения искусственного изумруда могут быть использованы составы сырьевой смеси, приведенные в таблице.
Таблица
Компоненты
Содержание, вес.ч в составах:
1
2
3
Зеленое тарное стекло
89,5
87,5
84,5
Свинцовый глет
10
12
15
Углекислый хром
0,3
0,25
0,2
Окись меди
0,2
0,25
0,3
Зеленое тарное стекло промывают от загрязнений и измельчают до порошкообразного состояния с последующим просеиванием через сетку 014. Порошки свинцового глета, углекислого хрома и окиси меди смешивают с измельченным стеклом и сплавляют в тигле при температуре 950-1000°C. Расплав отливают в металлические формы. Полученные отливки отжигают, после чего шлифуют, полируют. Полученные заготовки имеют насыщенный зеленый цвет и по внешнему виду напоминают изумруд.
Источники информации
1. RU 2366623, 2009.